(57)【要約】【課題】十分な強度と高い耐食性を有し、高速押出により多穴管を製造した場合でも表面にピックアップの発生しない耐食性に優れた熱交換器用押出扁平多穴管を提供する。【解決手段】質量％でＳｉ：０．０１〜０．３％、Ｆｅ：０．０１〜０．３％、Ｃｕ：０．０５〜０．４％、Ｍｎ：０．０５〜０．３％、Ｚｒ：０．０５〜０．２５％、Ｔｉ：０〜０．１５％を含有し、ＺｒとＴｉとの合計が０．３％以下であり、残部がＡｌおよび不可避不純物からなるアルミニウム合金からなり、マトリックス中に分散している粒子面積１．０μｍ２以上の粒子のうち、ＡｌＦｅＳｉ安定相の占める面積率が０．１％以上０．５％未満である耐食性に優れた熱交換器用押出扁平多穴管とする。【選択図】なし【特許請求の範囲】
【請求項１】
質量％でＳｉ：０．０１〜０．３％、Ｆｅ：０．０１〜０．３％、Ｃｕ：０．０５〜０．４％、Ｍｎ：０．０５〜０．３％、Ｚｒ：０．０５〜０．２５％、Ｔｉ：０〜０．１５％を含有し、ＺｒとＴｉとの合計が０．３％以下であり、残部がＡｌおよび不可避不純物からなるアルミニウム合金からなり、
マトリックス中に分散している粒子面積１．０μｍ２以上の粒子のうち、ＡｌＦｅＳｉ安定相の占める面積率が０．１％以上０．５％未満であることを特徴とする耐食性に優れた熱交換器用押出扁平多穴管。
【請求項２】
Ｔｉを０．０５〜０．１５質量％含有することを特徴とする、請求項１に記載の耐食性に優れた熱交換器用押出扁平多穴管。
【請求項３】
外表面にＺｎ溶射皮膜が設けられていることを特徴とする請求項１または請求項２に記載の耐食性に優れた熱交換器用押出扁平多穴管。
【発明の詳細な説明】
【技術分野】
【０００１】
本発明は、カーエアコンなどの自動車用熱交換器に好適に用いることができる耐食性に優れた熱交換器用押出扁平多穴管に関する。
【背景技術】
【０００２】
従来から、カーエアコンのコンデンサやエバポレータなどの自動車用熱交換器として、複数のヘッダパイプと、これらのヘッダパイプ間に架設された複数の多穴管と、各多穴管に接合されたフィンとを備えたものが知られている。また、このような自動車用熱交換器を構成する多穴管としては、純アルミニウムやアルミニウム合金を押出加工してなるものが用いられている。
【０００３】
また、このような多穴管では、組立性、ろう付け性、熱交換器の強度・耐食性などについて所定の条件を満たすことが要求されている。さらに、このような多穴管は、一般に、幅５〜５０ｍｍ、高さ１〜５ｍｍの断面形状とされており、所定の寸法精度や表面粗さなどの条件を満たすことが要求されている。
【０００４】
このような条件を満たす多穴管を実現できる材料としては、押出性の良好な純アルミニウムや、少量のＣｕが含有されたアルミニウム合金などが挙げられ、広く使用されている（例えば、特許文献１）。Ｃｕを添加することで、耐食性が良好なものとなり、強度を向上させることができるとともに、高温での変形抵抗を低減させることができ、押出性を向上させることができる。
【０００５】
また、多穴管の耐食性を向上させる技術として、多穴管の外表面にＺｎ皮膜を形成する方法がある。外表面にＺｎ皮膜の形成された多穴管では、熱交換器の製造時に多穴管とフィンやヘッダパイプなどの他部材とをろう付けする際などの熱処理により、Ｚｎが多穴管の内部へと拡散される。Ｚｎが内部に拡散された多穴管では、Ｚｎの犠牲陽極効果によって局部腐食の進行が抑えられるので、耐食性が向上する。
【特許文献１】特開２００１−２６８３２号公報
【発明の開示】
【発明が解決しようとする課題】
【０００６】
最近、製品コストを低減させるために、高速押出化の要求が高まってきている。しかしながら、Ｃｕの含有されたアルミニウム合金では、高速押出により多穴管を製造した場合に、以下に示すようにして、ピックアップと呼ばれるむしれ状の欠陥が表面に発生する場合があり、問題となっていた。
すなわち、Ｃｕの含有されたアルミニウム合金では、Ｃｕの含有量が多いと、低融点化合物の形成が避けられなくなり、高速押出の押出加工熱によって局部的な溶融が生じてしまう。この局部的な溶融によってアルミ滓が生じ、アルミ滓が押出金型に凝着・堆積することにより、ピックアップを生じさせる。
【０００７】
また、従来の技術では、多穴管を腐食環境下で使用した場合には、短期間で孔食などの局部腐食に起因する貫通孔が形成されてしまう場合があり、耐食性を向上させることが要求されていた。特に、軽量化・薄肉化された多孔管では、比較的早期に貫通孔が形成されてしまうため、問題となっていた。
【０００８】
本発明は、このような事情に鑑みてなされたものであり、十分な強度と高い耐食性を有し、高速押出により多穴管を製造した場合でも表面にピックアップの発生しない耐食性に優れた熱交換器用押出扁平多穴管を提供することを課題としている。
【課題を解決するための手段】
【０００９】
本発明の耐食性に優れた熱交換器用押出扁平多穴管は、質量％でＳｉ：０．０１〜０．３％、Ｆｅ：０．０１〜０．３％、Ｃｕ：０．０５〜０．４％、Ｍｎ：０．０５〜０．３％、Ｚｒ：０．０５〜０．２５％、Ｔｉ：０〜０．１５％を含有し、ＺｒとＴｉとの合計が０．３％以下であり、残部がＡｌおよび不可避不純物からなるアルミニウム合金からなり、マトリックス中に分散している粒子面積１．０μｍ２以上の粒子のうち、ＡｌＦｅＳｉ安定相の占める面積率が０．１％以上０．５％未満であることを特徴とする。
【００１０】
本発明において、ＡｌＦｅＳｉ安定相とは、ＥＤＸ（Ｅｎｅｒｇｙ  Ｄｉｓｐｅｒｓｉｖｅ  Ｘ−ｒａｙ  Ｓｐｅｃｔｒｏｓｃｏｐｙ）により測定したＦｅ、Ｓｉ原子濃度の比（＝Ｆｅ原子濃度／Ｓｉ原子濃度）が３．５未満であるものを意味する。
【００１１】
上記の耐食性に優れた熱交換器用押出扁平多穴管においては、Ｔｉを０．０５〜０．１５質量％含有するものとすることができる。
【００１２】
また、上記の耐食性に優れた熱交換器用押出扁平多穴管においては、外表面にＺｎ溶射皮膜が設けられているものとすることができる。
【発明の効果】
【００１３】
本発明の耐食性に優れた熱交換器用押出扁平多穴管によれば、十分な強度と高い耐食性を有し、高速押出により多穴管を製造した場合でも表面にピックアップの発生しない優れたものとなる。
【発明を実施するための最良の形態】
【００１４】
以下、本発明に係る耐食性に優れた熱交換器用押出扁平多穴管について例を挙げて詳細に説明する。
本実施形態の耐食性に優れた熱交換器用押出扁平多穴管は、質量％でＳｉ：０．０１〜０．３％、Ｆｅ：０．０１〜０．３％、Ｃｕ：０．０５〜０．４％、Ｍｎ：０．０５〜０．３％、Ｚｒ：０．０５〜０．２５％、Ｔｉ：０〜０．１５％を含有し、ＺｒとＴｉとの合計が０．３％以下であり、残部がＡｌおよび不可避不純物からなるアルミニウム合金からなり、マトリックス中に分散している粒子面積１．０μｍ２以上の粒子のうち、ＡｌＦｅＳｉ安定相の占める面積率が０．１％以上０．５％未満であるものである。
【００１５】
［アルミニウム合金の成分組成］
以下に記載する各元素の含有量は、特に規定しない限り質量％である。
「Ｓｉ」０．０１〜０．３％
アルミニウム合金にＳｉを含有させることにより、マトリックス中にＡｌＦｅＳｉ安定相を生じさせることができる。アルミニウム合金にＳｉを含有させて、ＡｌＦｅＳｉ安定相を生じさせることにより、マトリックス中にＳｉが固溶していることに起因するピックアップの発生を抑制できる。また、アルミニウム合金にＳｉを含有させて、ＡｌＦｅＳｉ安定相を生じさせることにより、Ｓｉと似た挙動を示すＣｕがＡｌＦｅＳｉ安定相と共にＡｌＦｅＳｉ（Ｃｕ）安定相として析出される。このことにより、マトリックス中にＣｕが固溶していることに起因する耐食性の劣化を抑制できる。また、Ｓｉを含有させることにより、強度、耐食性、押出性を向上させることができる。
Ｓｉの含有量が０．０１％未満であると、マトリックス中にＡｌＦｅＳｉ安定相を生じさせる効果が十分に得られず、Ｃｕの析出が不十分となるため、耐食性を十分に向上させることができない場合がある。また、Ｓｉの含有量が０．０１％未満であると、強度が不十分となるため好ましくない。また、Ｓｉの含有量が０．３０％を超えると、低融点化合物が形成されやすくなり、高速押出の押出加工熱に起因するピックアップが生じやすくなる。
【００１６】
「Ｆｅ」０．０１〜０．３％
アルミニウム合金にＦｅを含有させることにより、マトリックス中にＡｌＦｅＳｉ安定相を生じさせることができる。また、Ｆｅは、分散強化によってアルミニウム合金の強度を向上させる一方、粗大な晶出物を生成しやすく、合金の腐食速度を増大させて、耐食性を低下させる虞がある。また、Ｆｅを含有させることによって、生成した晶出物が再結晶の核となるため、ろう付時の再結晶粒が微細となり、耐ろう侵食性が低下する場合がある。このため、Ｆｅの含有量は、質量％で０．０１〜０．３であることが望ましい。Ｆｅの含有量を０．０１〜０．３とすることにより、耐食性、ろう付性を劣化させることなく、強度を向上させることができる。
【００１７】
「Ｃｕ」０．０５〜０．４％
本実施形態のアルミニウム合金において、Ｃｕは、熱交換器用押出扁平多穴管の強度、耐食性、押出性を向上させる作用がある。Ｃｕの含有量が０．０５％未満であると、熱交換器用押出合金の強度、耐食性が不十分となるため好ましくない。また、Ｃｕの含有量が０．４％を越えると、低融点化合物が形成されやすくなり、高速押出の押出加工熱によって生じるアルミ滓に起因するピックアップが生じやすくなる。
【００１８】
「Ｍｎ」０．０５〜０．３％
本実施形態のアルミニウム合金において、Ｍｎは、強度および耐食性を向上させる作用がある。Ｍｎの含有量が０．０５％未満であると、熱交換器用押出扁平多穴管の強度および耐食性が不十分となるため好ましくない。また、Ｍｎの含有量が０．３％を越えると、押出時の変形抵抗が上昇して高速押出が困難となる恐れが生じるため好ましくない。また、Ｍｎの含有量が０．３％を越えると、高速押出時にピックアップが生じやすくなる。
【００１９】
「Ｚｒ」０．０５〜０．２５％
本実施形態のアルミニウム合金において、Ｚｒは、熱交換器用押出扁平多穴管の強度を向上させる作用や、金型への清浄効果によって押出性を向上させる作用、押出装置の金型とアルミニウム合金との接触部分の高速押出時における潤滑性を向上させてピックアップの発生を抑制するとともに、金型の磨耗性を向上させる作用がある。
Ｚｒの含有量が０．０５％未満であると、アルミニウム合金の強度が不十分となるため好ましくない。また、Ｚｒの含有量が０．０５％未満であると、金型への清浄効果が十分に得られない恐れや、高速押出時におけるピックアップの発生を十分に抑制できない恐れが生じる。また、Ｚｒの含有量が０．２５％を越えると、鋳造性が低下して割れなどが生じやすくなるため好ましくない。さらに、Ｚｒの含有量が０．２５％を越えると、粗大なＺｒ化合物が発生しやすくなって、アルミニウム合金中の成分が不均一となり、素材の品質を損なうことになるため好ましくない。
【００２０】
また、本実施形態の熱交換器用押出扁平多穴管においては、ＺｒとＴｉとの合計が０．３％以下となる範囲で必要に応じてＴｉを０〜０．１５％、好ましくは０．０５〜０．１５％含有することができる。
「Ｔｉ」０〜０．１５％
本実施形態のアルミニウム合金において、Ｔｉは、Ｚｒと共に含有されることで、組織を扁平化させることができ、アルミニウム合金の断面厚み方向への腐食の進行を抑制して、局部腐食による貫通孔の形成を遅延させることができ、耐食性を向上させることができる。Ｔｉの含有量が０．０５％未満であると、ＴｉとＺｒとを共に含有させることによって得られる上記作用が十分に得られない場合がある。また、Ｔｉの含有量が０．１５％を越えると、金型の磨耗性が低下するとともに、鋳造性が低下して割れなどが生じやすくなるため好ましくない。さらに、Ｔｉの含有量が０．１５％を越えると、粗大なＴｉ化合物が発生しやすくなって、アルミニウム合金中の成分が不均一となり、素材の品質を損なうことになるため好ましくない。
【００２１】
また、本実施形態のアルミニウム合金において、ＺｒとＴｉとの合計が０．３％を越えると、鋳造性が低下したり、粗大化合物が発生しやすくなって、素材の品質が損なわれたりするため好ましくない。
【００２２】
［ＡｌＦｅＳｉ安定相］
また、本実施形態のアルミニウム合金は、マトリックス中に分散している粒子面積１．０μｍ２以上の粒子のうち、ＡｌＦｅＳｉ安定相の占める面積率が０．１％以上０．５％未満であるものである。このようなアルミニウム合金は、マトリックス中のＳｉがＡｌＦｅＳｉ安定相として析出されるとともに、マトリックス中のＣｕがＡｌＦｅＳｉ安定相と共にＡｌＦｅＳｉ（Ｃｕ）安定相として析出されたものとなる。ここで、マトリックス中に分散している粒子のうち粒子面積１．０μｍ２未満の粒子は、粒子の容量が少ないため、押出時の加熱（予熱、加工熱、摩擦熱）によって、容易にＳｉの固溶が生じ、効果的にＳｉをＡｌＦｅＳｉ安定相として析出させることができないため、好ましくない。上記面積率が０．１％未満であると、ＳｉをＡｌＦｅＳｉ安定相として析出させる効果や、ＣｕをＡｌＦｅＳｉ（Ｃｕ）安定相として析出させることによる効果が十分に得られないため、好ましくない。また、上記面積率を０．５％以上としても、ＳｉやＣｕを析出させることによる効果が飽和するため、耐食性の向上は見られない。
【００２３】
なお、ＡｌＦｅＳｉ相にはＡｌＦｅＳｉ安定相だけでなく、ＡｌＦｅＳｉ準安定相もある。ＡｌＦｅＳｉ準安定相は、粒子面積が１．０μｍ２以上であっても、押出時の加熱によって容易にＳｉの固溶が生じ、マトリックス中のＳｉ固溶量を向上させてしまうので、本発明の目的達成には不利となる。
ここで、「ＡｌＦｅＳｉ安定相」とは、ＥＤＸにより測定したＦｅ、Ｓｉ原子濃度の比（＝Ｆｅ原子濃度／Ｓｉ原子濃度）が３．５未満であるものを意味する。
また、「ＡｌＦｅＳｉ準安定相」とは、ＥＤＸにより測定したＦｅ、Ｓｉ原子濃度の比（＝Ｆｅ原子濃度／Ｓｉ原子濃度）が３．５〜７．０の範囲であるものを意味する。
【００２４】
また、本実施形態のアルミニウム合金は、マトリックス中に分散している粒子面積１．０μｍ２以上の粒子のうち、ＡｌＦｅ相の占める面積率が０．３％以下であるものとすることが好ましい。ＡｌＦｅ相はＳｉと結びついていないものであり、ＡｌＦｅ相の占める面積率が０．３％を超えると、ＡｌＦｅＳｉ安定相の占める割合が少なくなり、ＡｌＦｅ相と結び付くＳｉが減るので、マトリックス中に固溶されるＳｉが多くなって、本発明の効果が低下する傾向となり易い。
【００２５】
また、本実施形態の熱交換器用押出扁平多穴管においては、耐食性を向上させるために、外表面にＺｎ溶射皮膜が設けられていることが好ましい。Ｚｎ溶射皮膜は、熱交換器用押出扁平多穴管の軽量化を図るために耐食性を損なわない範囲で薄くすることが好ましい。また、Ｚｎ溶射皮膜は、耐食性のばらつきを少なくするために膜厚が均一であることが好ましい。
【００２６】
［熱交換器用押出扁平多穴管の製造方法］
次に、本実施形態の熱交換器用押出扁平多穴管の製造方法について説明する。
本実施形態においては、上記のアルミニウム合金を均質化処理する工程を備え、アルミニウム合金を均質化処理する工程において、第１熱処理と冷却工程と第２熱処理とを順に行なう製造方法を例に挙げて説明する。
【００２７】
「第１熱処理」
第１熱処理においては、上記のアルミニウム合金を５６０℃〜６２０℃の範囲の温度、より好ましくは５９０℃超〜６１０℃の範囲の温度で１時間〜１８時間、より好ましくは３時間〜１０時間保持する。
第１熱処理を行なうことで、ＣｕやＳｉなどの低融点元素を均一に分布させ、高速押出時にピックアップを発生させる元素を固溶させて、ピックアップの発生を抑制することができる。また、アルミニウム合金中に均一に拡散しにくいＺｒを、アルミニウム合金中に均一に拡散させることができる。
【００２８】
第１熱処理の処理温度が上記範囲よりも低い場合や処理時間が上記範囲よりも短い場合には、Ｓｉ、Ｃｕ、Ｚｒなどの元素の分布が不均一となったり、高速押出時にピックアップを発生させる元素の固溶が不十分となり、高速押出時におけるピックアップの発生を十分に抑制できなかったりする恐れが生じる。また、第１熱処理の処理温度が上記範囲よりも高い場合や処理時間が上記範囲よりも長い場合には、アルミニウム合金の一部が溶解する恐れがあるし、第１熱処理を行なうことによる費用が大きくなり、経済的に不利となる。
【００２９】
「冷却工程」
冷却工程は、第１熱処理の後、第２熱処理の前に、第１熱処理によって高温となったアルミニウム合金を常温とする工程である。
アルミニウム合金中に析出されたＺｒ化合物（アルミニウム合金中にＴｉが含有されている場合にはＺｒ化合物およびＴｉ化合物）は、押出装置の金型と熱交換器用押出合金との接触部分の高速押出時における潤滑性を向上させてピックアップの発生を抑制するとともに、金型の磨耗性を向上させる。Ｚｒ化合物（およびＴｉ化合物）からなる析出物（サイト）の大きさは、均質化処理における温度が高温であるほど大きく、低温であるほど小さくなり、析出物（サイト）の数は、均質化処理における温度が高温であるほど少なく、低温であるほど多くなる。したがって、冷却工程により、析出物（サイト）の核となる大きさの小さい析出物を多数形成しておくことで、第２熱処理において、冷却工程で形成された小さい析出物を軸としたＺｒ化合物（およびＴｉ化合物）の析出を促進することができる。
【００３０】
冷却工程においては、第１熱処理後のアルミニウム合金を、好ましくは２０℃／ｈｒ〜１００℃／ｈｒ、より好ましくは４０℃／ｈｒ〜６０℃／ｈｒの冷却速度で冷却する。冷却速度を２０℃／ｈｒ未満としても、冷却工程を行うことによるＺｒ化合物（およびＴｉ化合物）からなる析出物の核の形成効果に変化はないし、冷却工程に要する時間が長くなるため好ましくない。また、冷却速度が１００℃／ｈｒを超えると、冷却工程を行っても、Ｚｒ化合物（およびＴｉ化合物）からなる析出物の核が十分に形成されない恐れがある。
【００３１】
このように、アルミニウム合金を均質化処理する工程において、第１熱処理の後、第２熱処理の前に冷却工程を行った場合、第２熱処理において、冷却工程で形成された小さい析出物にＳｉ、Ｃｕ、Ｍｎ、Ｚｒの結合を促進することができ、大きい析出物を多数形成することができ、より一層、ピックアップの発生を抑制することができるとともに、より一層、金型の磨耗性を向上させることができる。また、第１熱処理の後、第２熱処理の前に冷却工程を行うことにより、ＡｌＦｅＳｉ相の析出物を効果的に析出させることができる。
【００３２】
「第２熱処理」
第２熱処理は、第１熱処理後のアルミニウム合金を４５０℃〜５２０℃の範囲の温度、より好ましくは４８０℃〜５１０℃の範囲の温度で２時間超〜１８時間、より好ましくは３時間〜１０時間保持する。
第２熱処理を行なうことで、第１熱処理によって一旦固溶したＳｉ、Ｃｕ、Ｍｎ、Ｚｒを前記冷却工程で形成した析出物（サイト）と結合させることで、押出装置の金型と熱交換器用押出合金との接触部分の高速押出時における潤滑性を向上させ、ピックアップの発生を抑制するとともに、金型の磨耗性を向上させることができる。
【００３３】
第２熱処理の処理温度が上記範囲よりも低い場合や処理時間が上記範囲よりも短い場合には、Ｃｕ、ＭｎをＺｒ（アルミニウム合金中にＴｉが含有されている場合にはＺｒおよびＴｉ）と結びついたそれぞれの析出物の成長が不十分となる恐れが生じる。また、第２熱処理の処理温度が上記範囲よりも高い場合は、アルミニウム合金中における元素の拡散が活発となり、アルミニウム合金中の元素が拡散してＣｕ、ＭｎとＺｒ（およびＴｉ）とが結びついた析出物が析出されにくくなり、上記範囲よりも処理時間を長くしても、得られる効果は変わらず、むしろ経済的に不利となる。
【００３４】
なお、上述した実施形態では、アルミニウム合金を均質化処理する工程において、第１熱処理と冷却工程と第２熱処理とを順に行なったが、第１熱処理と第２熱処理のみを行なってもよい。この場合においても、十分な強度および耐食性を有し、高速押出により多穴管を製造した場合に表面にピックアップの発生しない多穴管を製造できる。また、冷却工程を行なわない場合、第２熱処理のために常温から所定の温度まで再度加熱する必要がないので、冷却工程を行なう場合と比較して、製造に必要なエネルギーを削減できる。また、冷却工程を行なわない場合、冷却工程を行なう場合と比較して、製造工程を削減できるので、製造効率を向上させることができる。
【００３５】
なお、上記均質化処理における加熱方法や加熱炉の構造等については特に限定されない。また、均質化処理する工程の後のアルミニウム合金を押出すことにより熱交換器用押出扁平多穴管が得られる。ここでの押出において、押出形状は特に限定されるものではなく、熱交換器の形状等に応じて押出形状が選定される。また、押出方法（方式）については特に限定されるものではなく、押出形状等に合わせて適宜常法の方法を採用することができる。
【００３６】
続いて、得られた熱交換器用押出扁平多穴管の外表面にＺｎ溶射皮膜を設ける。ここでのＺｎ溶射皮膜の形成方法は、特に限定されないが、例えば、押出方向に一列に配置された押出加工手段と溶射加工手段とを備え、溶射加工手段が、押出方向における押出加工手段の下流側に配置された製造装置を用い、押出加工手段から押出された熱交換器用押出扁平多穴管を、押出加工手段から押出す押出速度で溶射加工手段内を通過させることによって、熱交換器用押出扁平多穴管の外表面にＺｎ溶射皮膜を設ける方法を用いることが好ましい。
【００３７】
このようにして得られた熱交換器用押出扁平多穴管は、例えば、熱媒体を流通させる熱交換器用扁平多穴管などとして用いられる。また、熱交換器の使用場所は、特に限定されるものではないが、自動車用の熱交換器に好適である。また、自動車用の熱交換器として、具体的にはコンデンサ、エバポレータ、インタクーラ等の用途に好適に使用できる。
また、このような熱交換器用押出扁平多穴管は、熱交換器用の部品として使用するに際し、他部材（例えばフィンやヘッダパイプ）と組み付けて、通常はろう付けにより接合される。なお、本発明においては、ろう付けの際の雰囲気や加熱温度、時間などの条件について、特に限定されるものではなく、ろう付け方法も特に限定されない。
【００３８】
本実施形態の熱交換器用押出扁平多穴管は、質量％でＳｉ：０．０１〜０．３％、Ｆｅ：０．０１〜０．３％、Ｃｕ：０．０５〜０．４％、Ｍｎ：０．０５〜０．３％、Ｚｒ：０．０５〜０．２５％、Ｔｉ：０〜０．１５％を含有し、ＺｒとＴｉとの合計が０．３％以下であり、残部がＡｌおよび不可避不純物からなるアルミニウム合金からなるものであるので、十分な強度と高い耐食性を有し、高速押出により多穴管を製造した場合でも表面にピックアップの発生しない優れたものとなる。
【００３９】
また、本実施形態の熱交換器用押出扁平多穴管は、マトリックス中に分散している粒子面積１．０μｍ２以上の粒子のうち、ＡｌＦｅＳｉ安定相の占める面積率が０．１％以上０．５％未満であるので、マトリックス中のＳｉがＡｌＦｅＳｉ安定相として析出されるとともに、マトリックス中のＣｕがＡｌＦｅＳｉ安定相と共にＡｌＦｅＳｉ（Ｃｕ）安定相として析出されたものとなる。したがって、マトリックス中にＳｉが固溶していることに起因するピックアップの発生を抑制できるとともに、マトリックス中にＣｕが固溶していることに起因する耐食性の劣化を抑制できる。よって、耐食性をより一層向上させることができる。
【００４０】
例えば、マトリックス中にＣｕが固溶していると、以下に示す問題が生じて耐食性を劣化させる場合がある。すなわち、加熱や経時変化によりＣｕがＳｉとともに析出して、粒界近傍にＣｕ−Ｓｉ欠乏相が形成され、粒界腐食が発生する問題が生じる。また、マトリックスの電位が貴になってマトリックスとＡｌＺｒ、ＡｌＴｉ粒子と電位差が十分に得られなくなる問題や、熱交換器用押出扁平多穴管の外表面にＺｎ溶射皮膜を設けた場合に生じるＺｎによる犠牲陽極効果を阻害する問題などが生じる。
【００４１】
また、本実施形態の熱交換器用押出扁平多穴管において、アルミニウム合金がＴｉを０．０５〜０．１５質量％含有するものとした場合、鋳造性を低下させたり、アルミニウム合金中の成分を不均一にすることなく、アルミニウム合金の組織を扁平化させることができ、アルミニウム合金の断面厚み方向への腐食の進行を抑制して、局部腐食による貫通孔の形成を遅延させることができ、耐食性をより一層向上させることができる。
【００４２】
また、本実施形態の熱交換器用押出扁平多穴管において、外表面にＺｎ溶射皮膜が設けられているものとした場合、耐食性をより一層向上させることができる。
また、本実施形態の熱交換器用押出扁平多穴管は、高速押出可能なものであるから、押出加工手段から押出された熱交換器用押出扁平多穴管を、押出加工手段から押出す押出速度で溶射加工手段内を通過させることによって、熱交換器用押出扁平多穴管の外表面にＺｎ溶射皮膜を設ける場合、押出加工手段から高速で押出された熱交換器用押出扁平多穴管が、高速で溶射加工手段内を通過することになり、熱交換器用押出扁平多穴管の外表面に薄く均一なＺｎ溶射皮膜が形成される。したがって、薄くて均一なＺｎ溶射皮膜を有し、軽量で均一なＺｎの犠牲陽極効果による耐食性向上効果が得られる熱交換器用押出扁平多穴管を高速で製造できる。
【００４３】
また、本実施形態の熱交換器用押出扁平多穴管は、高速押出可能なものであるから、高速で押し出すことによって押出時の加工熱を大きくすることができるとともに、押出加工手段から溶射加工手段への移動速度を高速とすることができる。したがって、押出加工手段から押出された高温の熱交換器用押出扁平多穴管を、高温状態を維持したまま溶射加工手段内に侵入させることができ、容易に高温で溶射できる。このため、溶射時にＺｎを熱交換器用押出扁平多穴管の内部に拡散させることができる。したがって、得られた熱交換器用押出扁平多穴管は、熱交換器の製造時の熱処理などによってＺｎを内部に拡散させなくても、Ｚｎの犠牲陽極効果による耐食性向上効果が得られるものとなる。その結果、熱交換器の製造時の熱処理温度を低くしたり熱処理時間を短くしたりすることができ、熱交換器の生産性を向上することができる。例えば、熱交換器の製造時に熱交換器用押出扁平多穴管をろう付けする場合、ろう付け時の熱処理温度を低くすることが可能となり、ろう付けに要する時間を短縮できる。
【００４４】
「実施例１〜実施例８、比較例１〜比較例７」
以下、本発明の実施例および比較例について説明する。
表１に示す成分を含有するアルミニウム合金を鋳造してなるビレットを製作し、このビレットに、表２に示す均質化処理を行なった。そして均質化処理後のビレットを以下に示す条件で押出し、押出された熱交換器用押出扁平多穴管を表２に示す押出速度でＺｎ溶射量１０ｇ／ｍ２で溶射加工手段内を通過させて熱交換器用押出扁平多穴管の外表面にＺｎ溶射皮膜を設けることにより、図１に示す複数の媒体通路用穴２を有する断面形状の熱交換器用押出扁平多穴管１を得た。
【００４５】
【表１】
2009046702.tif 000002
【００４６】
【表２】
2009046702.tif 000003
【００４７】
このようにして得られた実施例１〜実施例８、比較例１〜比較例７の熱交換器用押出扁平多穴管を、所定の条件で外部形状を整える圧延加工を行なってから、６００℃で３ｍｉｎのろう付けのための熱処理を行なった後、以下に示す評価を行なった。
その結果を表３および表４に示す。
【００４８】
【表３】
2009046702.tif 000004
【００４９】
【表４】
2009046702.tif 000005
【００５０】
「ＡｌＦｅＳｉ安定相の面積率」
ＡｌＦｅＳｉ安定相の面積率は、以下に示すようにして算出した。まず、測定面積１ｍｍ２の測定視野内に存在する全粒子について、ＥＤＸ（Ｅｎｅｒｇｙ  Ｄｉｓｐｅｒｓｉｖｅ  Ｘ−ｒａｙ  Ｓｐｅｃｔｒｏｓｃｏｐｙ）によりＦｅ、Ｓｉ原子濃度を測定した。そして、ＦｅとＳｉの原子濃度の比（＝Ｆｅ原子濃度／Ｓｉ原子濃度）が３．５未満であることをＡｌＦｅＳｉ安定相の判定基準とし、以下の式（１）により、ＡｌＦｅＳｉ安定相総面積率（％）を算出した。
ＡｌＦｅＳｉ安定相の面積率（％）＝ＡｌＦｅＳｉ安定相総面積÷測定面積×１００・・・（１）
【００５１】
「押出速度」
比較例２における押出速度を１とした場合の比（倍）を意味する。
「強度」
熱交換器用押出扁平多穴管を長手方向に引張試験機にて引っ張る方法により測定した。
「ピックアップ評価」
ピックアップ評価が○であるとは熱交換器用押出扁平多穴管にピックアップが発生しなかったことを意味し、ピックアップ評価が×であるとは熱交換器用押出扁平多穴管にピックアップが発生したことを意味する。
【００５２】
「鋳造割れ」
鋳造割れは、クラウトレーマー社製ＵＳＭ２５Ｊにより二極判定を行なうことにより測定した。鋳造割れが○であるとは、ビレットに次工程の押出で不具合が出るような割れが発生していなかったことを意味し、鋳造割れが×であるとは、ビレットに次工程の押出で不具合が出るような割れが発生していたことを意味する。
「金型磨耗性」
金型磨耗性が○であるとは、ビレットを５〜１０本程度押し出した後に、押出材にダイマークと呼ばれる筋状の欠陥が強く発生していなかったことを意味し、金型磨耗性が×であるとは、ビレットを５〜１０本程度押し出した後に、押出材に強いダイマークが発生し、金型表面が荒れてしまったことを意味する。
【００５３】
「ＳＷＡＡＴ貫通日数」
実施例１〜実施例８、比較例１〜比較例７の熱交換器用押出扁平多穴管と、両面ろうを有するフィンとを組み合わせ、６００℃で３ｍｉｎのろう付けのための熱処理を行なうことにより図２に示すコア４（試験体）を作製し、ＳＷＡＡＴ（Ｓｅａ  Ｗａｔｅｒ  Ａｃｅｔｉｃ  Ａｃｉｄ  Ｔｅｓｔ、人工海水噴霧試験）評価を行なった。図２において、符号１０、２０は熱交換器用押出扁平多穴管を示し、符号３０はフィンを示している。
試験方法は、ＡＳＴＭ（Ｇ８５−８５）規格に則り、以下の条件で（１）および（２）を２サイクル行い実施した。
（１）人工海水（ｐＨ＝３）噴霧：５０℃、０．５時間
（２）湿潤：５０℃、１．５時間
【００５４】
表３に示すように、実施例１〜実施例８では、いずれも６０（ＭＰａ）以上の十分な強度が得られ、ＳＷＡＡＴ貫通日数が３０日を超える高い耐食性を有し、押出速度が１．３〜１．５倍と高速であっても、ピックアップの評価が○となり、ピックアップが発生しないことが確認できた。また、実施例１〜実施例８では、鋳造割れおよび金型磨耗性の評価も全て○であった。
【００５５】
また、表４に示すように、比較例１では、Ｓｉ、Ｆｅ、Ｃｕ、Ｍｎ、Ｚｒの添加量が少なすぎるため、強度が６０ＭＰａ未満と低く、強度が不十分であった。
また、比較例２では、各元素の添加量が何れも多すぎるため、強度は高いが、ピックアップの評価、鋳造割れ、金型磨耗性の評価が×となり、押出速度が遅かった。
また、比較例３では、Ｚｒが含まれておらず、Ｔｉの添加量が多すぎるため、金型磨耗性の評価が×となった。
また、比較例４では、Ｔｉの添加量が多すぎるため、金型磨耗性の評価が×となった。
また、比較例５および比較例６では、ＡｌＦｅＳｉ安定相の占める面積率が０．１％未満であるため、ピックアップの評価の評価が×になり、押出速度が遅かった。
また、比較例７では、Ｃｕの添加量が多すぎ、Ｚｒが含まれておらず、ＡｌＦｅＳｉ安定相の占める面積率が０．１％未満であるため、ピックアップの評価の評価が×になり、ＳＷＡＡＴ貫通日数が少なく、耐食性が不十分であった。また、比較例７では、押出速度が遅かった。
【図面の簡単な説明】
【００５６】
【図１】図１は本発明の熱交換器用扁平多穴管の一例を示した斜視図である。
【図２】図２はＳＷＡＡＴ貫通日数の評価を行なうための試験体を示した断面図である。
【符号の説明】
【００５７】
１、１０、２０…熱交換器用押出扁平多穴管、２…媒体通路用穴、４…コア、３０…フィン。
【図１】
2009046702.tif 000006
【図２】
2009046702.tif 000007